МЕМБРАНЫ ИЗ ПОЛИАНИЛИНА, ПОЛУЧЕННЫЕ ПО СПОСОБУ ИНВЕРСИИ ФАЗ, ДЛЯ ПРИМЕНЕНИЯ В ПРЯМОМ ОСМОСЕ

1. Мембрана для прямого осмоса, где указанная мембрана состоит по существу из пористого материала носителя и слоя полимера; и указанный слой полимера содержит полианилин.
2. Мембрана по п. 1, отличающаяся тем, что слой полимера содержит полианилин в форме лейкоэмеральдина, полианилин в форме эмеральдина или полианилин в форме пернигранилина.
3. Мембрана по пп. 1 и 2, отличающаяся тем, что молекулярная масса полианилина составляет от примерно 30 кДа до примерно 100 кДа.
4. Мембрана по пп. 1 и 2, отличающаяся тем, что молекулярная масса полианилина составляет примерно 40 кДа, примерно 45 кДа, примерно 50 кДа, примерно 55 кДа, примерно 60 кДа, примерно 65 кДа, примерно 70 кДа, примерно 75 кДа, примерно 80 кДа, примерно 85 кДа или примерно 90 кДа.
5. Мембрана по пп. 1 и 2, отличающаяся тем, что молекулярная масса полианилина составляет примерно 65 кДа.
6. Мембрана по пп. 1-5, отличающаяся тем, что слой полимера дополнительно содержит добавку.
7. Мембрана по п. 6, отличающаяся тем, что добавка представляет собой кислоту или основание.
8. Мембрана по п. 6, отличающаяся тем, что добавка представляет собой камфорсульфоновую кислоту или хлороводородную кислоту.
9. Мембрана по п. 6, отличающаяся тем, что добавка представляет собой гидроксид натрия.
10. Мембрана по любому из пп. 1-9, отличающаяся тем, что толщина слоя полимера составляет от примерно 20 мкм до примерно 120 мкм.
11. Мембрана по любому из пп. 1-9, отличающаяся тем, что толщина слоя полимера составляет примерно 30 мкм, примерно 35 мкм, примерно 40 мкм, примерно 45 мкм, примерно 50 мкм, примерно 55 мкм, примерно 60 мкм, примерно 65 мкм, примерно 70 мкм, примерно 75 мкм, примерно 80 мкм, примерно 85 мкм, примерно 90 мкм, примерно 95 мкм или примерно 100 мкм.
12. Мембрана по любому из пп. 1-11, отличающаяся тем, что пористый материал носителя представляет собой ткань.
13. Мембрана по любому из пп. 1-11, отличающаяся тем, что пористый материал носителя представляет собой нетканый материал.
14. Мембрана по любому из пп. 1-11, отличающаяся тем, что пористый материал носителя представляет собой нетканый полиэфирный материал.
-12
15. Мембрана по любому из пп. 1-14, отличающаяся тем, что водопроницаемость мембраны превышает примерно 1,5×10 м/с·Па.
-12
16. Мембрана по любому из пп. 1-14, отличающаяся тем, что водопроницаемость мембраны превышает примерно 2,0×10 м/с·Па.
17. Мембрана по любому из пп. 1-16, отличающаяся тем, что солепропускание мембраны составляет менее примерно 16 мкг/с.
18. Мембрана по любому из пп. 1-16, отличающаяся тем, что солепропускание мембраны составляет менее примерно 10 мкг/с.
19. Мембрана по любому из пп. 1-18, отличающаяся тем, что равновесный краевой угол смачивания чистой водой составляет менее примерно 90°.
20. Мембрана по любому из пп. 1-18, отличающаяся тем, что равновесный краевой угол смачивания чистой водой составляет примерно 20°, примерно 30°, примерно 31°, примерно 32°, примерно 33°, примерно 34°, примерно 35°, примерно 36°, примерно 37°, примерно 38°, примерно 39° или примерно 40°.
21. Мембрана по любому из пп. 1-20, отличающаяся тем, что водопроницаемость мембраны значительно не изменяется после погружения в раствор с рН 12 в течение 13 часов.
22. Мембрана по любому из пп. 1-21, отличающаяся тем, что селективность мембраны по отношению к солям значительно не изменяется после погружения в раствор с рН 12 в течение 13 часов.
23. Способ получения мембраны, включающий стадии:
а. обеспечение первой композиции, содержащей полианилин и растворитель полианилина;
b. нанесение первой композиции на пористый материал носителя; и
c. приведение в контакт пористого материала носителя, покрытого первой композицией, с нерастворителем полианилина с получением мембраны.
24. Способ по п. 23, отличающийся тем, что способ представляет собой способ получения мембраны по любому из пп. 1-22.
25. Способ по п. 23 или 24, отличающийся тем, что растворитель полианилина выбран из N-метил-2-пирролидона и 4-метилпиперидина и их смесей.
26. Способ по п. 23 или 24, отличающийся тем, что растворитель полианилина представляет собой смесь N-метил-2-пирролидона и 4- метилпиперидина.
27. Способ по п. 26, отличающийся тем, что массовое соотношение N-метил-2-пирролидона и 4-метилпиперидина составляет от примерно 8:1 до примерно 16:1.
28. Способ по п. 26, отличающийся тем, что массовое соотношение N-метил-2-пирролидона и 4-метилпиперидина составляет примерно 8:1, примерно 9:1, примерно 10:1, примерно 11:1, примерно 12:1, примерно 13:1, примерно 14:1, примерно 15:1 или примерно 16:1, предпочтительно 12,5:1.
29. Способ по любому из пп. 23-28, отличающийся тем, что концентрация полианилина в растворителе полианилина составляет от примерно 6 мас.% до примерно 18 мас.%.
30. Способ по любому из пп. 23-28, отличающийся тем, что концентрация полианилина в растворителе полианилина составляет примерно 6 мас.%, примерно 7 мас.%, примерно 8 мас.%, примерно 9 мас.%, примерно 10 мас.%, примерно 11 мас.%, примерно 12 мас.%, примерно 13 мас.%, примерно 14 мас.%, примерно 15 мас.%, примерно 16 мас.%, примерно 17 мас.% или примерно 18 мас.%.
31. Способ по любому из пп. 23-28, отличающийся тем, что концентрация полианилина в растворителе полианилина составляет примерно 12 мас.%.
32. Способ по любому из пп. 23-31, отличающийся тем, что полианилин представляет собой полианилин в форме лейкоэмеральда, полианилин в форме эмеральдина или полианилин в форме пернигранилина.
33. Способ по любому из пп. 23-32, отличающийся тем, что молекулярная масса полианилина составляет от примерно 30 кДа до примерно 100 кДа.
34. Способ по любому из пп. 23-32, отличающийся тем, что молекулярная масса полианилина составляет примерно 40 кДа, примерно 45 кДа, примерно 50 кДа, примерно 55 кДа, примерно 60 кДа, примерно 65 кДа, примерно 70 кДа, примерно 75 кДа, примерно 80 кДа, примерно 85 кДа или примерно 90 кДа.
35. Способ по любому из пп. 23-32, отличающийся тем, что молекулярная масса полианилина составляет примерно 65 кДа.
36. Способ по любому из пп. 23-35, отличающийся тем, что пористый материал носителя представляет собой ткань.
37. Способ по любому из пп. 23-35, отличающийся тем, что пористый материал носителя представляет собой нетканый материал.
38. Способ по любому из пп. 23-35, отличающийся тем, что пористый материал представляет собой нетканый полиэфирный материал.
39. Способ по любому из пп. 23-38 дополнительно включающий распределение первой композиции по существу равномерно на поверхности пористого материала носителя.
40. Способ по п. 39, отличающийся тем, что набор лопаток для литья на требуемой высоте лопаток используют для существу равномерного распределения первой композиции по пористому материалу носителя.
41. Способ по любому из пп. 23-40, отличающийся тем, что нерастворитель полианилина представляет собой воду.
42. Способ по любому из пп. 23-40, отличающийся тем, что нерастворитель полианилина представляет собой воду при примерно 15°С, примерно 16°С, примерно 17°С, примерно 18°С, примерно 19°С, примерно 20°С, примерно 21°С, примерно 22°С, примерно 23°С, примерно 24°С, примерно 25°С, примерно 26°С, примерно 27°С или примерно 28°С.
43. Способ по любому из пп. 23-40, отличающийся тем, что нерастворитель полианилина представляет собой воду при примерно 23°С.
44. Способ по любому из пп. 23-43, отличающийся тем, что стадия с включает приведение в контакт пористого материала носителя, покрытого первой композицией, с нерастворителем полианилина в течение третьего периода времени.
45. Способ по любому из пп. 23-43, отличающийся тем, что стадия с включает погружение пористого материала носителя, покрытого первой композицией, в нерастворитель полианилина в течение третьего периода времени.
46. Способ по пп. 44 и 45, отличающийся тем, что третий период времени составляет от примерно 15 минут до примерно 1часа.
47. Способ по пп. 44 и 45, отличающийся тем, что третий период времени составляет примерно 15 минут, примерно 30 минут, примерно 45 минут или примерно 1 час.
48. Способ по пп. 44 и 45, отличающийся тем, что третий период времени составляет примерно 30 минут.
49. Способ по любому из пп. 23-48, дополнительно включающий приведение в контакт мембраны с водой при первой температуре в течение первого периода времени.
50. Способ по п. 49, отличающийся тем, что первый период времени составляет от примерно 1 минуты до примерно 10 минут.
51. Способ по п. 49, отличающийся тем, что первый период времени составляет примерно 1 минуту, примерно 2 минуту, примерно 3 минуту или примерно 4 минуты.
52. Способ по п. 49, отличающийся тем, что первый период времени составляет примерно 2 минуты.
53. Способ по любому из пп. 49-52, отличающийся тем, что первая температура составляет от примерно 35°С до примерно 100°С.
54. Способ по любому из пп. 49-52, отличающийся тем, что первая температура составляет примерно 35°С, примерно 50°С, примерно 75°С или примерно 100°С.
55. Способ по любому из пп. 49-52, отличающийся тем, что первая температура составляет примерно 50°С.
56. Способ по любому из пп. 23-55, дополнительно включающий приведение в контакт мембраны с химическим веществом в течение второго периода времени.
57. Способ по п. 56, отличающийся тем, что первое химическое вещество представляет собой кислоту или основание.
58. Способ по п. 56, отличающийся тем, что химическое вещество представляет собой камфорсульфоновую кислоту или хлороводородную кислоту.
59. Способ по п. 56, отличающийся тем, что химическое вещество представляет собой гидроксид натрия.
60. Способ по любому из пп. 56-59, отличающийся тем, что второй период времени составляет от примерно 30 минут до примерно 20 часов.
61. Способ по любому из пп. 56-59, отличающийся тем, что второй период времени составляет примерно 1 час или примерно 2 часа.
62. Способ по любому из пп. 56-59, отличающийся тем, что второй период времени составляет примерно 1 час.
63. Способ по любому из пп. 56-62, отличающийся тем, что мембрану приводят в контакт с химическим веществом в растворе.
64. Способ по п. 63, отличающийся тем, что рН раствора составляет от примерно 1 до примерно 14.
65. Способ по п. 63, отличающийся тем, что рН раствора составляет примерно 1, примерно 2, примерно 3, примерно 4, примерно 5, примерно 6, примерно 7, примерно 8, примерно 9, примерно 10, примерно 11, примерно 12, примерно 13 или примерно 14.
66. Способ по п. 63, отличающийся тем, что рН раствора составляет примерно 1 или примерно 3.
67. Способ, включающий пропускание жидкой композиции через мембрану по любому из пп. 1-22, где жидкая композиция содержит растворенное вещество и растворитель; и мембрана является по существу непроницаемой для растворенного вещества.
68. Способ по п. 67, отличающийся тем, что жидкая композиция представляет собой соленую воду.
69. Способ по п. 67, отличающийся тем, что жидкая композиция представляет собой солоноватую воду.
70. Способ по любому из пп. 67-69, отличающийся тем, что растворенное вещество представляет собой патоген или токсин.